(57)【特許請求の範囲】
【請求項１】
着色されたポリウレタンを製造するための方法であって、
（ａ）ポリオール、ポリイソシアネート、触媒及びジスアゾ発色団の各末端に結合されたポリ（オキシアルキレン）置換基を有するジスアゾ着色剤であって、各ポリ（オキシアルキレン）置換基が２から２００のアルキレンオキシド残基及びポリイソシアネートと反応することができる求核性末端基を有するものの反応混合物を提供すること、及び
（ｂ）ポリオール、ポリイソシアネート及びジスアゾ着色剤を重合し、ポリウレタンを形成し、これによってジスアゾ着色剤がポリウレタン内に共有結合で結合されることのステップを具備し、
前記ジスアゾ着色剤が、下記構造の化合物よりなる群から選択されることを特徴とする方法：
【化１】
0004101331.tif 000009
但し、Ｙはポリ（オキシアルキレン）置換基である。
【請求項２】
請求項１に記載の方法であって、各ポリ（オキシアルキレン）置換基が４から７５のアルキレンオキシド残基を含有し、末端基がヒドロキシル基であり、且つ各ポリ（オキシアルキレン）置換基がエチレンオキシド及びプロピレンオキシドのランダム又はブロックコポリマーである方法。
【請求項３】
請求項１に記載の方法であって、ジスアゾ着色剤が、下記構造の化合物よりなる群から選択される方法。
【化２】
0004101331.tif 000010
但し、Ｙはポリ（オキシアルキレン）置換基である。
【請求項４】
請求項３に記載の方法であって、各ポリ（オキシアルキレン）置換基がエチレンオキシド及びプロピレンオキシドのブロックコポリマーであり、トータルで４から３５のアルキレンオキシド残基を有する方法。
【請求項５】
各末端のジスアゾ発色団に共有結合で結合されたポリ（オキシアルキレン）置換基を有するジスアゾ着色剤を含有する着色されたポリウレタンであって、各ポリ（オキシアルキレン）置換基が、２から２００のアルキレンオキシド残基及びポリウレタン内に共有結合で結合された求核性末端基を有し、
前記ジスアゾ着色剤が、下記構造の化合物よりなる群から選択されることを特徴とする着色されたポリウレタン：
【化３】
0004101331.tif 000011
但し、Ｙはポリ（オキシアルキレン）置換基である。
【請求項６】
請求項５に記載の着色されたポリウレタンであって、各ポリ（オキシアルキレン）置換基が、エチレンオキシド及びプロピレンオキシドから選択される４から７５のアルキレンオキシド残基を含有するもの。
【請求項７】
請求項５に記載の着色されたポリウレタンであって、ジスアゾ着色剤が下記構造の化合物よりなる群から選択されるもの。
【化４】
0004101331.tif 000012
但し、Ｙはポリ（オキシアルキレン）置換基である。
【請求項８】
請求項７に記載の着色されたポリウレタンであって、各ポリ（オキシアルキレン）置換基が、エチレンオキシド及びプロピレンオキシドのブロックコポリマーであり、トータルで４から３５のアルキレンオキシド残基を有するもの。
【発明の詳細な説明】
【０００１】
【発明の属する技術分野】
本発明は、ポリマー樹脂を反応性のポリ（オキシアルキレン）置換されたジスアゾ着色剤（disazo colorant ）、特にポリウレタン樹脂のバックボーンに組込まれたジスアゾ着色剤で着色する方法に関する。
【０００２】
【従来の技術】
熱硬化性樹脂にポリ（オキシアルキレン）置換された着色剤を使用することは、周知であり、以下の参照文献に見いだすことができる：Cross ら、米国特許４，２８４，７２９；Klugerら、米国特許４，５０７，４０７；Klugerら、４，７５１，２５４；Klugerら、米国特許４，７６１，５０２；Klugerら、米国特許４，７７５，７４８；Rekersら、米国特許４，８４６，８４６；Klugerら米国特許４，９１２，２０３及びMachell ら、米国特許５，２３１，１３５。
【０００３】
引き続きの発達において、分岐したポリ（オキシアルキレン）鎖であって、各々が複数の反応性末端基を有するものが得られたことにより着色剤の反応性が高められた。分岐は、グリシドール又はクロロプロパンジオールをポリ（オキシアルキレン）置換基に導入することによって促進された。分岐した反応性着色剤の例は、以下の文献に見いだすことができる：Klugerら、米国特許５，０８２，９３８及びMoody ら、米国特許５，２９０，９２１。上記着色剤は、反応性が高く、従って抽出性が低く、これらの使用に関して欠点となる。グリシドールは相対的に高価な原材料であり、その使用は有意に製品のコストを増加させる。加えて、一部の適用において、着色剤の粘度に限度を設けることが望ましく、分岐したポリ（オキシアルキレン）鎖は粘度を増加させる傾向がある。
【０００４】
典型的には、ポリマー樹脂用の反応性着色剤の生産ラインは、所望の何れかの色合いに視覚的にマッチさせるためにブレンドされる３から５の「一次」着色剤を含有する。従来技術の１つでは、一次着色剤は、ポリ（オキシアルキレン）置換されたオレンジ色のモノアゾ着色剤である。オレンジ色の着色剤は、良好な色空間及び色調安定性を提供するが、合成に使用される中間体にはコストがかかり、容易には利用することができない。
【０００５】
一時的な着色剤として使用するためのポリ（オキシアルキレン）置換されたビスアゾ着色剤が、Hines ら、米国特許５，１０８，４６０及びHauserら、米国特許４，１１３，７２１に開示されている。ポリ（オキシアルキレン）置換基は、着色剤に水溶性を付与する。一時的な着色剤は、繊維を特定し、分類する方法として、織物製造の間にヤーンを一時的に着色するのに、また、破れたヤーンの修復を促進する方法として使用されうる。一時的な着色剤は、後に、染色及び仕上げに先立って織物から洗浄される。
【０００６】
【発明が解決しようとする課題】
従って、本発明の目的は、反応性を改善した、ポリ（オキシアルキレン）置換されたジスアゾ着色剤でポリマー樹脂を着色する方法を提供することにある。もう一つの目的は、グリシドールのような高価なエポキシドを必要とせずに着色剤の反応性を高めることである。更にもう一つの目的は、着色剤の粘度を最小にすることである。もう一つの目的は、先の目的を満たすジスアゾオレンジ着色剤を提供することである。更にもう一つの本発明の目的は、ポリウレタン系に使用するための着色剤を提供することである。
【０００７】
【課題を解決するための手段】
従って、ジスアゾ着色剤をモノマー混合物にブレンドすること［但し、該着色剤は、各末端にポリ（オキシアルキレン）置換基を有し、該置換基は２から２００のアルキレンオキシド残基を含有し、モノマーの一部と反応することができる求核性末端基を有する。］、及びモノマー及びジスアゾ着色剤が重合し、着色されたポリマー樹脂を形成する条件下にジスアゾ及び着色剤の混合物をおくことのステップを有するポリマー樹脂を着色する方法を提供する。モノマーは、１、２又はそれ以上の反応性種、例えばポリオール及びポリイソシアネートを構成しうる。ジスアゾ着色剤はまず、１種類のモノマー種に溶解若しくは懸濁され、その後、重合可能なモノマーの混合物が第二の反応種を添加することによって形成される。
【０００８】
モノマー混合物に対する適切な反応条件は、ジスアゾ着色剤の添加によっては有意に変化しない。従って、ポリマーを合成する当業者は、ジスアゾ着色剤がモノマーと共重合されるか又はグラフト化されるような、反応剤（モノマー）の比率、ｐＨ、温度、圧力、持続時間、反応剤の添加の順序、溶媒、触媒及び重合を促進するのを助ける加工助剤のような反応条件を容易に選択することができる。
【０００９】
上記目的を達成することに加え、本発明の好ましい態様には、以下の１以上の特徴及び利点がある。
【００１０】
・着色剤は、周囲環境条件で液体である；
・着色剤は、樹脂の重合の間に存在し、共有結合でポリマーに結合される；
・着色剤は、従来技術の着色剤に比べポリマーからそれほど容易には抽出されない。
・ジスアゾ着色剤のポリ（オキシアルキレン）置換基は分岐していない。
・ジスアゾ着色剤は、各末端にポリ（オキシアルキレン）置換基を有しているにもかかわらず、従来技術の着色剤よりも実質的に粘稠ではない。
・ジスアゾ着色剤は、重合可能なモノマー混合物を形成する少なくとも一種のモノマー種に、１ｗｔ％まで溶解しうる。
・着色剤は、ポリマー樹脂のバックボーンに取り込まれる。
・着色剤はポリマー樹脂にグラフト化される。
・ポリマー樹脂は、ポリウレタン樹脂である。
【００１１】
【発明の実施の形態】
本発明の範囲を制限することなく、好ましい態様及び特徴を以下に説明する。特に示さない限り、部及びパーセンテージは全て、重量であり、条件は周囲環境、即ち１気圧の圧力及び２５℃である。芳香族化合物の語は、単一又は２つの縮合した不飽和炭化水素環並びにＳ、Ｎ及びＯから選択される１から３のヘテロ原子を含有する不飽和ヘテロ環化合物であって、ベンゾ縮合されうるものを意味する。特にことわらない限り、脂肪族炭化水素は、長さが１から１２の炭素原子であり、環状脂肪族炭化水素は３から８の炭素原子を含有する。アリール及びアルキレンの語は、単環及び縮合二環不飽和炭化水素に制限されることを意図している。
【００１２】
本明細書に記載される全ての米国特許は、参照文献として本明細書の一部をなす。
【００１３】
着色されたポリマー樹脂は、反応性のポリ（アルキレン）置換されたジスアゾ着色剤を混合物に取り込んだモノマー混合物を重合する方法によって製造されうる。
【００１４】
本発明のジスアゾ着色剤は、直鎖に共有結合で結合された２つのアゾ基によって特徴づけられる。各ジアゾ基は２つの芳香族基に共有結合で結合される。これらのアゾ基は、二官能性芳香族基に共に結合されうる。即ち、これらは、別々の芳香族基（該芳香族基は、共に結合されている。）に、ジスアゾ鎖の内側の方向から結合されうる。ジスアゾ鎖の内側の反対側では、各アゾ基は芳香族基（これは共に外側の芳香族基と称される。）に結合されている。
【００１５】
ジスアゾ着色剤には、（１）一級ジスアゾ着色剤、例えば、テトラアゾ成分、及び、二官能性カップリング成分を有する対称および非対称化合物から得た対称及び非対称化合物；（２）二級ジスアゾ着色剤、例えば、アミノ基が第一のカップリング成分から誘導されるアミノアゾ化合物をジアゾ化し、次いで第二のカップリング成分とカップリングすることによって製造される化合物；及び（３）分離した共役アゾ系を単一分子内に組み込むことによって、例えばアミノアゾ化合物をホスゲン、シアヌール酸クロライド又はフマル酸ジクロライドと縮合することによって製造されるジスアゾ着色剤が含まれる。
【００１６】
ジスアゾ着色剤の内側が別々の芳香族基を含有する場合、芳香族基はお互いに共有結合によって、又は二価基で結合されうる。適切な二価結合基の例には、Ｏ、Ｓ、ＣＯ2 、Ｃ1-8 アルキレン、Ｃ2-8 アルケニレン、カルボニル、トリアジン、−Ｃ（Ｏ）ＣＨ＝ＣＨＣ（Ｏ）−、フェニレン、−Ｃ（Ｏ）ＮＨ−及び−ＮＨＣ（Ｏ）ＮＨ−が含まれる。加えて、本発明のジスアゾ着色剤の二価結合基は、「カラーインデックス（Color Index ）」第三版、第４巻、Ｃ．Ｉ．番号２００００−２９９９９、４１３９〜４２７６頁（１９７１）に例示されている。
【００１７】
ジスアゾ着色剤は、着色剤の各末端、好ましくは外側の芳香族基に結合された少なくとも１つのポリ（オキシアルキレン）置換基を更に有する。ポリ（オキシアルキレン）置換基の数は、芳香族基あたり１から６まで、好ましくは１から４まで変化する。
【００１８】
ポリ（オキシアルキレン）置換基は、直鎖又は分岐鎖のＣ2 −Ｃ4 アルキレンオキシド、優位にはエチレンオキシド及びプロピレンオキシド残基の２から２００の残基として特徴づけられる。少量のグリシドール、ブチレンオキシド及び他の適合しうるモノマーも置換基に組み込まれる。例えば、グリシドールモノマーはポリ（オキシアルキレン）置換基に組み込まれ、枝分かれを助長する。分岐を高めることを望む場合、ポリ（オキシアルキレン）鎖あたり好ましくは２から１０のグリシドールユニットが付与される。好ましい態様では、ポリ（オキシアルキレン）置換基は主に、２から７５、最も好ましくは４から３５残基のエチレオキシド又はこれらのランダム及びブロックコポリマーを含有する。
【００１９】
ポリ（オキシアルキレン）置換基は、求核性末端基を有する。該末端基は、着色されうるポリマー樹脂を形成するモノマーと反応することができる。当業者は、該基が使用されるモノマーに依存して変化しうることを認識するであろう。例えば、ポリオール／ポリイソシアネート系では、ポリ（オキシエチレン）置換基の末端基は、−ＯＨ、−ＮＨ2 又はＳＨ、好ましくは−ＯＨでありうる。
【００２０】
ポリ（オキシアルキレン）置換基は、適切な二価基又は三価基、例えばＮ、ＮＲ、Ｏ、Ｓ、Ｓ2 、ＳＯ2 Ｎ、ＳＯ2 ＮＲ、ＣＯ2 、ＣＯＮ又はＣＯＮＲ（但し、ＲはＨ、Ｃ1 −Ｃ12アルキル、フェニル又はベンジルである。）によってジスアゾ着色剤に共有結合で結合される。好ましくは、結合基は、Ｎ、ＮＲ、Ｏ、ＳＯ2 Ｎ又はＳＯ2 ＮＲである。２つのポリ（オキシアルキレン）置換基が三価の結合基を介してジスアゾ着色剤に結合されうる。
【００２１】
本発明で有用な芳香族化合物には、任意にベンゾ縮合されうる、フェニル、ナフチル並びにＳ、Ｎ及びＯから選択される１から３のヘテロ原子を含有するヘテロ環化合物が含まれる。更なる例として、以下の構造、即ちチアゾール、ベンゾチアゾール、チアジアゾール、イソチアゾール、イソオキサゾール、ベンズイソチアゾール、チエン、ピリジン、ピラゾール、チアゾール、フタルイミド、ピロール、インドール、ピリミジン、チアフェン及びフラノンを基本とするヘテロ環化合物が使用されうる。好ましくは、ジスアゾ着色剤を含有する芳香族基は全て、フェニル、フェニレン、ナフチル及びナフタレン基から選択される。
【００２２】
ポリ（アルキレン）置換基に加え、ジスアゾ着色剤の芳香族基は、１〜４の置換基、例えばＣ1 −Ｃ4 アルキル、Ｃ1 −Ｃ4 アルコキシ、ハロゲン、ヒドロキシ、ＳＯ3 Ｈ、ＳＯ3 Ｎａ、ＣＯ2 Ｒ、ＣＮ、ＮＲ2 、チオール、アミド、スルホキサミド、アルキル若しくはアリールカルボニル、ハロゲン化されたＣ1 −Ｃ4 アルキル若しくはアリール（但し、Ｃ1 −Ｃ8 アルキル又はアリールである。）で置換されうる。適切な置換基は、「カラーインデックス（Color Index ）」第三版、第４巻、Ｃ．Ｉ．番号２００００−２９９９９、４１３９〜４２７６頁（１９７１）にも例示されている。ジスアゾ着色剤を、ポリウレタン樹脂を着色するのに使用する場合、ＮＯ2 、ＮＯ、ＮＨ2 、ＮＨＲ（但し、Ｒはアルキル又はアリールである。）、ＳＨ、ＯＨ、ＣＯＮＨ2 、及びＳＯ2 ＮＨ2 のような特定の置換基は、樹脂の製造の間に不利な相互作用をさけるために、芳香族環に存在させない方が好ましい。
【００２３】
本発明で有用性が見いだされるジスアゾ着色剤の例は、以下の通りである。
【００２４】
【化５】
0004101331.tif 000002
但し、Ｙはポリ（オキシアルキレン）置換基であり、求核性基を末端に有する。
【００２５】
ジスアゾ着色剤は、ポリ（オキシアルキレン）置換されたカップリング成分又はポリ（オキシアルキレン）置換されたジアゾ成分を使用する以外、ジスアゾ染料を合成するための当分野で周知の手順を用いて合成することができる。適切な合成経路は、Hines ら、米国特許５，１０８，４６０、Moody ら、米国特許５，２９０，９２１及び以下の例に見いだすことができる。「ＥＯ」及び「ＰＯ」の語は、それぞれエチレンオキシド及びプロピレンオキシド残基を表す。
【００２６】
【実施例】
例１
水（２５０ｇ）、尿素（６．１ｇ）、４，４’−ジアミノスチルベン−２，２’−ジスルホン酸（２２．２ｇ）、及びｍ−トルイジン２ＥＯ１０ＰＯ６ＥＯ（１３２．８ｇ）の撹拌溶液に、亜硝酸ナトリウム（８．８ｇ）の水（２５ｇ）溶液を室温で１５分間かけて加えた。反応混合物を室温で一夜撹拌した。得られた赤色の反応混合物に水（２５０ｇ）及び塩化メチレン（１００ｇ）を加えた。有機層を分離した。水性反応混合物を追加の１００ｇの塩化メチレンで抽出した。有機層を合わせ、ロータリーエバポレーターで濃縮し、濃い赤色の油状物を生成物として得た。これは最大吸光度５１３nm（ＭｅＯＨ中）を有していた。
【００２７】
例２
水（２３．０ｇ）９３％硫酸（３５．０ｇ）、及び２−エチルヘキサノールの撹拌溶液に、４，４’−ジアミノジフェニルスルホン（１０．８ｇ）を室温で加えた。得られた反応混合物を１０分撹拌し、次いで０〜５℃に冷却した。ニトロシル硫酸（４０％、３１．０ｇ）を、温度を＜１０℃に維持しながらゆっくり加えた。１時間撹拌した後、混合物を亜硝酸塩に対して試験した。陽性の亜硝酸塩試験の結果が得られ、スルファミン酸（１．８ｇ）を加え、減圧にした。１時間後、負の亜硝酸塩試験の結果が得られた。次に、得られたビスジアゾニウム塩溶液を、ｍ−トルイジン２ＥＯ１０ＰＯ６ＥＯ（８９．８ｇ）、水（４５．０ｇ）、及び尿素（２．０ｇ）の混合物に０〜１０℃でゆっくり加えた。得られた赤色の反応混合物を一夜撹拌し、この後、５０％苛性溶液（caustic ）（６０ｇ）を加え、ｐＨを７以上に調節した。得られた生成物の層を分離し、数回熱水で洗浄し、ロータリーエバポレーターで濃縮して、オレンジ色の油状物を得た。これは、４７１nm（ＭｅＯＨ中）の最大吸光度を有していた。
【００２８】
例３
反応物及び個々のジアミン及び使用したカップリング剤の量を除いて、例２の手順に従った。該量は全て、以下に特定される。
【００２９】
硫酸                                  ５０グラム
水                                    ５０グラム
２−エチルヘキサノール                ０．４グラム
４，４’−ジアミノジフェニルスルホン  ２０グラム
ニトロシル硫酸                        ５７グラム
スルファミン酸                        １０グラム
アニリン２ＥＯ／１０ＰＯ／６ＥＯ      １６３グラム
水                                    ８０グラム
苛性溶液                              ８５グラム
黄色／オレンジ色の油状物が得られ、これは最大吸光度４６０nm（ＭｅＯＨ）を有していた。
【００３０】
例４
反応物及び個々のジアミン及び使用したカップリング剤の量を除いて、例２の手順に従った。該量は全て、以下に特定される。
【００３１】
８５％燐酸                              ２１グラム
９３％硫酸                              １９グラム
４，４’−メチレンジアニリン            １７グラム
２−エチルヘキサノール                  ０．３グラム
ニトロシル硫酸                          ６１グラム
スルファミン酸                            ５グラム
ｍ−トルイジン２ＥＯ／１０ＰＯ／６ＥＯ  １８０グラム
水                                      １８０グラム
５０％苛性溶液                          １２５グラム
黄橙色の油状物が得られた。ラムダマックス（ＭｅＯＨ）４２６nm。
【００３２】
例５
水（２６．０ｇ）、９３％硫酸（５２．０ｇ）、酢酸（９１．５ｇ）、及び２−エチルヘキサノール（１ｇ）の撹拌溶液に、４，４’−オキシジアニリン（２１．０ｇ）を室温で加えた。得られた反応混合物を１０分撹拌し、ついて０〜１０℃に冷却した。次に、水（３１．０ｇ）及び亜硝酸ナトリウム（１８．０ｇ）の溶液を、温度を＜１０℃に維持しながらゆっくり加えた。１時間撹拌した後、混合物を亜硝酸塩に対して試験した。陽性の亜硝酸塩試験の結果が得られ、スルファミン酸（７．５ｇ）を添加し、減圧にした。１時間後、負の亜硝酸塩試験の結果が得られた。次に、得られたビスジアゾニウム塩溶液を、ｍ−トルイジン２ＥＯ１０ＰＯ６ＥＯ（２１７．０ｇ）及び水（１５０．０ｇ）の混合物に０〜１０℃でゆっくり加えた。得られた紫色の反応混合物を一夜撹拌し、この後、５０％苛性溶液（１７１ｇ）を加え、ｐＨを７以上に調節した。得られた生成物の層を分離し、数回熱水で洗浄し、ロータリーエバポレーターで濃縮し、黄色の油状物を得た。これは最大吸光度４２８nm（ＭｅＯＨ中）を有していた。
【００３３】
ポリマー樹脂
ジアゾ着色剤は、付加重合及び縮重合を含めた求電子剤及び求核剤の反応によって広範囲のポリマー樹脂を着色するのに使用されうる。ジスアゾ着色剤の求核性基は、重合条件下でモノマーの少なくとも一部と反応するように選択される。適切な樹脂の例には、ポリウレタン、ポリエステル、ポリアミド、エポキシ、フェノール樹脂、アルキド樹脂、アリル樹脂、シリコーン及びメラミン／尿素樹脂が含まれる。着色された樹脂は、軟発泡体、半硬発泡体、硬発泡体、フィルム、繊維、モールドされた部品、コーティング剤、シール剤及びエラストマーを含めた種々の範囲で使用される。
【００３４】
ジスアゾ着色剤は、着色剤を、反応してポリマーを形成するモノマーと重合の前又は重合中に混合することによってポリマー樹脂を着色するのに使用される。多くの場合、着色剤とモノマーの一部を予め混合することが有利であろう。例えば、着色剤は、着色されたポリウレタンを製造するために該ポリオールがポリイソシアネートと混合される前にポリオールと予め混合されうる。ジスアゾ着色剤は、好ましくは液体である。これらは、溶媒を含まない形態の、又は適合しうる水性溶媒若しくは有機溶媒で希釈された成分又は反応混合物に添加されうる。
【００３５】
本方法で使用されるジスアゾ着色剤は、これら自身、重合性成分であるので、これらは、例えばポリウレタンに使用されるほとんどのポリオール、ほとんどのエポキシ処方剤、ポリエステル処方剤及びこれら自身に溶解されうる。この特性は、３つの理由で特に価値がある。第一に、この溶解性により迅速な混合が可能となり、樹脂全体に均一に分散でき、従って、適切に混合された場合に、濃淡の差及び濃淡の層が生じない。第二に、本着色剤は、顔料を分散させる場合のように沈殿の生じる傾向がない。第三に、２以上の色をブレンドして調製することができ、広範囲の色を利用することができる。
【００３６】
本発明は、熱可塑性樹脂及び熱硬化性樹脂を含めた、着色されたポリウレタン樹脂を提供するのに特に有利である。ポリイソシアネートと、ポリオールの重付加反応は、当分野で周知であり、ＩＣＩポリウレタンズブック（ICI Polyurethan's BooK）、John Wiley and Sons （１９８７）及びKirk-Othmer エンサイクロペディア・オブ・ケミカルテクノロジー（Encyclopedia of Chemical Technology ）第３版、第２３巻、５７６〜６０８頁（１９８３）に開示されている。ポリウレタン、ポリオール及びジスアゾ着色剤に加えて、三級アミン及び有機金属化合物のような触媒、及び少量の界面活性剤も存在しうる。
【００３７】
着色されたポリウレタン樹脂は、着色剤を反応混合物のポリオール又はジオール成分に、又は他の成分の１つに添加することによって得ることができるが、ポリオール成分に添加することが好ましい。ポリオールは、ヒドロキシル基を含有するポリエステル、特に２つの水酸基を含むアルコールと二塩基性カルボン酸の反応生成物であるもの、又はヒドロキシル基を含有するポリエーテル、特にエチレンオキシド、プロピレンオキシド、スチレンオキシド又はエピクロロヒドリンを、水、アルコール又はアミン、好ましくはジアルコールに添加したときの生成物でありうる。着色剤はまた、いわゆる鎖伸長ジオール、例えばエチレングリコール、ジエチレングリコール及びブチレングリコールと添加混合されうる。一般に、ポリオールの重量を基準にして２０重量％以上のジスアゾ着色剤を使用しないことが望ましい。
【００３８】
反応の次のステップで、ポリオールとポリイソシアネートを互いに混合する。反応剤は、（ポリウレタン製品を製造するために開示された方法に従って）反応射出形成法（ＲＩＭ）のように一緒に混合される。
【００３９】
ジスアゾ着色剤は、着色された樹脂中で、０．００５から１０ｗｔ％、好ましくは０．１から４ｗｔ％の最終濃度を達成するように、モノマーの重合可能な混合物又はこれらの個々の成分に添加される。
【００４０】
本明細書中で開示されるジスアゾ着色剤は、これらの反応性が高められているので、ポリウレタン樹脂に取り込まれたときに抽出のレベルを低下できるという利点を有する。同時に、ジスアゾ着色剤は、クロロプロパンジオール又はグリシドールベースのカップリング剤を用いて調製される同様の化合物に比べて低粘度である。
【００４１】
例６Ａ
以下の手順を使用した。第一に、試験された着色剤に対する色値は０．１５〜０．２０グラムの着色剤を１００mlの容積フラスコに入れ、約４０〜５０mlのメタノールを加えることによって決定した。着色剤が溶解するまでフラスコを渦を巻かせるように振り、この後、更にメタノールをフラスコの１００mlの印のとことまで加えた。フラスコに栓をし、内容物を混合し、振蘯した。次に、正確に２．０mlのこの着色剤のメタノール溶液を別の１００mlのフラスコに加え、このフラスコの１００mlの印のところまでメタノールを加え、栓をし、振蘯した。
【００４２】
ベックマンＤＵ−６５０スペクトロメータをメタノールでゼロ調整し、試験溶液を満たし、この溶液を３００から７００nmまでスキャンした。最大吸光度を記録した。色値は、サンプル重量に０．２をかけ、得られた値を最大吸光度の値で割ることによって得られる。
【００４３】
色強度を矯正するために、比較される着色剤は、ポリエステルポリオール希釈剤（Witco から入手できるFomrez 11-225 （登録商標））と一致する色値まで全てカットされた。これは公知の色値を有する公知量の着色剤をとることによって達成される。添加される希釈剤の量は以下のように決定される。
【００４４】
［（除外されないＣＶ／所望の除外されるＣＶ）−１］（除外されない着色剤の重量）＝添加されたFormez（登録商標）の重量
ジスアゾ着色剤の反応性は、０．９５ＴＤＩインデックスを有するポリエステル処方剤１００部あたり（ｐｈｐ）４部で試験した。
【００４５】
２１の色値に調節され、以下の表１に示されるオレンジ色の着色剤４ｇを１００ｇのポリエステルポリオール（Witco 53（登録商標）、ｍｗ〜３５００）に加えた。これを、ｎ−エチルモルホリン（３２．５％）、水（５０．９％）、シリコーン L-532（登録商標）（１４．２％）、及びBaircat B-16（登録商標）（２．４％）よりなる溶液７．０mlと混合した。次に、３４．２ｇのトルエン  ジイソシアネート（８０／２０）を周囲条件下で約２分間反応させた。次に、発泡体を１３０℃で１５分、室温で４８時間硬化した。
【００４６】
発泡体を硬化した後、これらを以下の方法を用いて抽出性について試験した。１グラムの発泡体をポリウレタンバンの中心部から取り出した。次に、この材料を、ガラスジャー中で７５mlのエタノールに浸し、栓をし、４時間抽出した。ガラスジャーを、発泡体が浸されたままとなるように３０分ごとに振蘯した。発泡体から抽出された着色剤の量を、ベックマンＤＵ−６５０スペクトロメータで抽出溶液の吸光度を測定することによって決定した。抽出の結果を以下の表１に示す。
【００４７】
【表１】
0004101331.tif 000003
【００４８】
例６Ｂ（比較例）
本発明のジスアゾ着色剤を米国特許４，２８４．７２９（実施＃６Ｂ−１）又は米国特許５，２９０，５２１（実施＃６Ｂ−２）に対応するオレンジ色の発色剤に置き換える以外、例６Ａの手順を繰り返した。着色剤の構造と結果を以下の表２に示した。
【００４９】
【表２】
0004101331.tif 000004
【００５０】
例７Ａ
以下の表３に示した黄色のジスアゾ着色剤を使用した以外例６Ａの手順を繰り返した。
【００５１】
【表３】
0004101331.tif 000005
【００５２】
例７Ｂ（比較例）
以下の表４に示した黄色のモノアゾ着色剤を使用した以外、例６Ｂを繰り返した。
【００５３】
【表４】
0004101331.tif 000006
【００５４】
例８Ａ
以下の表５に示す赤色のジスアゾ着色剤を使用した以外、例６Ａを繰り返した。
【００５５】
【表５】
0004101331.tif 000007
【００５６】
例８Ｂ（比較例）
以下の表６に示す赤色のモノアゾ着色剤を使用した以外、例６Ｂを繰り返した。
【００５７】
【表６】
0004101331.tif 000008
【００５８】
例６〜８の結果は、本発明のジスアゾ着色剤がより反応性であり、従って、比較したモノアゾの例よりも十分に低い抽出レベルを有することを示している。平均的には、ジスアゾ発色団の各末端ポリ（オキシアルキレン）置換基を有するジスアゾ着色剤に比べ、分岐していない鎖を有する従来のポリ（オキシアルキレン）置換された着色剤は２０倍以上抽出性であり、分岐鎖を有する着色剤では５倍以上抽出性である。
【００５９】
もちろん、本発明の多くの他の修飾及び態様があるが、これらは上記特許請求の範囲の範囲内に含まれることが意図されている。
【００６０】
【発明の効果】
本発明の着色剤は、周囲環境条件で液体であり、取り扱いが容易であり、迅速な混合が可能となり、本発明の着色剤を樹脂全体に均一に分散できる。従って、適切に混合された場合に、濃淡の差及び濃淡の層が生じない。本着色剤は、顔料を分散させる場合のように沈殿の生じる傾向がない。２以上の色をブレンドして調製することができ、広範囲の色を利用することができる、また、従来技術の着色剤に比べポリマーからそれほど容易には抽出されない。ジスアゾ着色剤は、これに含まれるポリ（オキシアルキレン）置換基が分岐されておらず、各末端にポリ（オキシアルキレン）置換基を有しているにもかかわらず、従来技術の着色剤よりも実質的に粘稠ではない。更に、本発明の着色剤は、ポリマー樹脂のバックボーンに取り込まれ、グラフト化されうる。